(57)【特許請求の範囲】
【請求項１】
湿気硬化型の１液性シリコーンアルコキシオリゴマーをバインダーとし、抗菌／抗ウイルス性成分として第４アンモニウム塩を含む抗菌／抗ウイルス塗料であって、
前記第４アンモニウム塩は、
４，４'−（テトラメチレンジカルボニルジアミノ）ビス（１−デシルピリジニウムブロマイド）、
Ｎ，Ｎ'−ヘキサメチレンビス（４−カルバモイル−１−デシルピリジニウムブロマイド、
１，４−ビス［３，３'−（１−デシルピリジニウム）メチルオキシ］ブタンジブロマイド、
から選択された少なくとも１種のビス型構造のものであって、ナノシリカとの複合体を形成しており、
前記第４アンモニウム塩含有量は、前記シリコーンアルコキシオリゴマーを含む塗料固形分１００質量部に対して２〜１０質量部であることを特徴とする抗菌／抗ウイルス塗料。
【請求項２】
前記第４アンモニウム塩とナノシリカとの複合体の含有量は、前記第４アンモニウム塩に対してナノシリカが２０〜５０質量％であることを特徴とする、請求項１に記載の抗菌／抗ウイルス塗料。
【請求項３】
前記ナノシリカの平均粒径は、１０〜５０ｎｍであることを特徴とする、請求項１又は２に記載の抗菌／抗ウイルス塗料。
【発明の詳細な説明】
【技術分野】
【０００１】
本発明は、既に形成されている塗膜を含め、多くの製品素材の表面に、室温下で、透明性（表面クリアー性）を有し、清潔感を付与することができるとともに、防汚性、耐薬品性、耐擦傷性などに優れた特性をも付与することができる抗菌／抗ウイルス塗料に関する。
【背景技術】
【０００２】
近年の新型コロナウイルス騒動の広まりに伴い、手指や人が触れる可能性がある多種多様な製品素材の表面を消毒するための抗菌／抗ウイルス剤の要求が増大している。これらの抗菌／抗ウイルス剤は定着性がないため、人が触れる可能性がある多種多様な製品素材の表面に抗菌／抗ウイルス性を有する塗料を塗布することにより、これらの表面に直接抗菌／抗ウイルス性を有する塗膜を形成することが行われている。
【０００３】
従来、製品素材の表面に抗菌性ないし抗ウイルス性を付与するための抗菌／抗ウイルス塗料として種々の組成のものが知られている。たとえば、下記特許文献１には、一般的なアクリル／メラミン系塗料、ポリエステル／メラミン系塗料、ポリウレタン系塗料やエポキシ塗料等からなる樹脂エマルジョン組成物と、光触媒型酸化チタンと、無機多孔質顔料と、を含む塗料組成物が開示されている。この塗料組成物では、無機多孔質顔料が塗膜に残留している添加剤や低分子オリゴマー等の残留物を吸着するため、光触媒がこれらの残留物を分解しにくくるので、塗膜形成直後でも光触媒機能の低下が少なくなって抗菌／抗ウイルス性が良好に発現されるようになるものである。
【０００４】
また、下記特許文献２には、建築用塗料として多く用いられているアクリルメラミン塗料中に、抗菌／抗ウイルス性を発現するための有効成分である４級アンモニウム塩と、多価カルボン酸と、リン酸塩と、を含む、抗菌／抗ウイルス性コーティング剤が開示されている。このコーティング剤によれば、４級アンモニウム塩による塗膜の硬化不良が生じにくくなるとともに、水に接触しても４級アンモニウム塩が塗膜から溶出しにくくなり、しかも塗料中に沈殿物が生じにくくなるので、優れた外観を維持できる抗菌／抗ウイルス性塗膜を形成可能な抗菌／抗ウイルス性コーティング剤が得られるというものである。
【０００５】
また、下記特許文献３には、２液型ポリウレタン樹脂塗料中に、汎用的な抗菌剤の添加量を、抗菌性が発現する範囲における抗菌剤の下限添加量よりも多くすることにより抗ウイルス機能をも発現させるようにした抗ウイルス用塗料組成物の発明が開示されている。さらに、下記特許文献４には、塗膜形成用塗料、紫外線硬化塗膜用塗料として使用可能な、アミノ基を有するポリビニルアルコールからなる抗菌／抗ウイルス性高分子化合物の発明が開示されている。
【先行技術文献】
【特許文献】
【０００６】
【特許文献１】特開２０１９−０１１４１８号公報
【特許文献２】特開２０１７−０１４４０１号公報
【特許文献３】特開２０１７−０２５１７０号公報
【特許文献４】国際公開２０１７／１７１０６６号公報
【非特許文献】
【０００７】
【非特許文献１】高麗寛紀「殺菌剤の定量的構造活性相関手法を用いた基礎的研究および実用化に関する研究」、防菌防黴誌、Ｖｏｌ．３３，Ｎｏ．６，ｐｐ２７３〜２８５（２００５）
【発明の概要】
【発明が解決しようとする課題】
【０００８】
上記特許文献１に開示されている塗料組成物の発明によれば、光触媒の有する良好な抗菌性ないし抗ウイルス性により、一般のアクリル／メラミン系塗料やポリエステル／メラミン系塗料、ポリウレタン系塗料やエポキシ塗料等からなる樹脂エマルジョン組成物を用いても、優れた抗菌／抗ウイルス性を有する塗膜が得られるようになる。しかしながら、これらの塗料組成物は、平均粒径数μｍの粉末からなる光触媒や顔料を混錬したものからなるので、透明性に優れた高外観のクリアー塗膜を得ることができなかった。また、アクリル／メラミン系塗料やポリエステル／メラミン系塗料の塗装工程では１５０℃以上の焼付が必要となり、ポリウレタン系塗料やエポキシ塗料の塗装工程では、使用時に主剤と硬化剤を混合し、ポットライフの時間内に使用せねばならず、複雑な処理工程が必要である他、塗膜の性能上、１５〜２０μｍ以上の膜厚が必要であるという課題があった。
【０００９】
また、上記特許文献２に開示されている抗菌／抗ウイルス性コーティング剤はアクリルメラミン系塗料を用いており、上記特許文献３に開示されている抗ウイルス用塗料組成物によれば２液型ポリウレタン樹脂塗料を用いているので、それぞれ上記特許文献１に開示されている発明と場合と同様の課題があった。
【００１０】
さらに、特許文献４に開示されている塗料によれば、抗菌／抗ウイルス性を発現する高分子化合物がアミノ基を有するポリビニルアルコールであるため、塗膜形成にはポリビニルアルコール、ポリビニルアセタール（ブチラール樹脂等）、セルロース類、アクリルウレタン樹脂、アクリル樹脂、ウレタン樹脂、塩化ビニル樹脂、塩化ビニリデン樹脂、ポリオレフィン樹脂、ポリエチレンテレフタレート、ポリエステル樹脂、ポリスチレン、ポリアミド樹脂、ポリカーボネート樹脂、ＡＢＳ樹脂等を用いる必要があり、防汚性、耐薬品性、耐擦傷性等に課題があった。
【００１１】
本発明は、上述のような従来技術の課題を解決すべくなされたものであり、既に形成されている塗膜を含め、多くの製品素材の表面に、室温下で、透明性（表面クリアー性）を有し、清潔感を付与することができるとともに、防汚性、耐薬品性、耐擦傷性などに優れた特性をも付与することができる抗菌／抗ウイルス塗料を提供することを目的とする。
【課題を解決するための手段】
【００１２】
すなわち、本発明は、湿気硬化型の１液性シリコーンアルコキシオリゴマーをバインダーとし、抗菌／抗ウイルス性成分として第４アンモニウム塩を含む抗菌／抗ウイルス塗料であって、
前記第４アンモニウム塩は、
４，４'−（テトラメチレンジカルボニルジアミノ）ビス（１−デシルピリジニウムブロマイド）、
Ｎ，Ｎ'−ヘキサメチレンビス（４−カルバモイル−１−デシルピリジニウムブロマイド、
１，４−ビス［３，３'−（１−デシルピリジニウム）メチルオキシ］ブタンジブロマイド、
から選択された少なくとも１種のビス型構造のものであって、ナノシリカとの複合体を形成しており、
前記第４アンモニウム塩含有量は、前記シリコーンアルコキシオリゴマーを含む塗料固形分１００質量部に対して２〜１０質量部であることを特徴とする。
【００１３】
本発明の抗菌／抗ウイルス塗料によれば、塗膜形成成分としてのバインダーが湿気硬化型の１液性シリコーンアルコキシオリゴマーからなるので、加熱操作を必要とせずに室温下で塗膜形成することができ、しかも得られた塗膜は透明性が良好なガラス質の膜となるので、既に形成されている塗膜の表面や多くの製品素材の表面にそれぞれの意匠を生かしながら清潔感を付与することができるようになる。また、得られる塗膜は硬質であるので、既に形成されている塗膜の表面や多くの製品素材の表面に防汚性、耐薬品性、耐擦傷性をも付与することができる。加えて、本発明の抗菌／抗ウイルス塗料によれば、スプレー法、、刷毛による塗布法、ローラー法や拭き上げ法などで塗装でき、数μｍ以下の膜厚の抗菌／抗ウイルス性を有する透明薄膜を形成することができる。特に、拭き上げ法では、１μｍ以下の膜厚の超薄膜塗装も可能となる。
【００１４】
しかも、本発明の抗菌／抗ウイルス塗料においては、膜形成成分としての湿気硬化型の１液性シリコーンアルコキシオリゴマーと抗菌／抗ウイルス性成分としての、４，４'−（テトラメチレンジカルボニルジアミノ）ビス（１−デシルピリジニウムブロマイド）、Ｎ，Ｎ'−ヘキサメチレンビス（４−カルバモイル−１−デシルピリジニウムブロマイド、１，４−ビス［３，３'−（１−デシルピリジニウム）メチルオキシ］ブタンジブロマイド、から選択された少なくとも１種のビス型構造のものであって、ナノシリカとの複合体を形成しているものを互いに相容性の溶剤（例えばアルコール系溶剤、グリコールエーテル系溶剤等）に溶解させたものを用いることができ、互いの相容性も良好であるために均質に溶解させることができ、長期間に亘って優れた抗菌／抗ウイルス性を発揮できる塗膜が得られる。
【００１６】
なお、本発明の抗菌／抗ウイルス塗料は、少なくとも湿気硬化型の１液性シリコーンアルコキシオリゴマーと、アルコキシシランと、硬化触媒としての有機金属化合物を塗料固形分として含むものであり、以下の反応式に示すように、空気中の水分によりシラノール基が生成する脱アルコール縮合硬化タイプの塗料として周知のものである。
【化１】
0006792896.tif 000002
上記半の式中、Ｒ１およびＲ２は炭素数１〜１２のアルキル基又は炭素数１〜１２のアルコキシ基を示す。Ｒ１およびＲ２のうち、少なくとも１つの基は性能上より炭素数１〜１２のアルコキシ基であり、特に好ましくは炭素数１〜４のアルコキシ基である。
【００１７】
アルコキシシランは、架橋剤として、また密着改良剤（シランカップリング剤）として作用するものであり、メチルトリメトキシシラン、ジメチルシリメトキシシラン、エチルトリメトキシシランやn-プロピルメトキシシランなどのアルキルアルコキシシランやアルキル基以外の官能基（ビニル基、エポキシ基、アミノ基など）を有するシランカップリング剤を用いることができる。アルコキシシランの量は、シリコーンアルコキシオリゴマー１００質量部あたり５〜２０質量部が好ましい。なお、塗膜の可撓性付与のために、適宜量のオルガノポリシロキサンを添加してもよい。
【００１８】
硬化触媒は、金属脂肪酸塩や金属アルコラートであり、アミン化合物なども使用することができる。金属脂肪酸塩としてはスズ化合物やジルコニウム化合物、アルコラートとしてはチタン系化合物やアルミ系化合物が一般的である。
【００１９】
なお、本発明の抗菌／抗ウイルス塗料においては、抗菌／抗ウイルス性成分としての第４アンモニウム塩含有量は、前記シリコーンアルコキシオリゴマーを含む塗料固形分１００質量部に対して２〜１０質量部とすることが必要である。第４アンモニウム塩含有量が塗料固形分１００質量部に対して２質量部未満であると抗菌／抗ウイルス性が低下するが、特に抗ウイルス性が激減する。同じく１０質量部を越えると、抗菌／抗ウイルス効果が飽和してしまうし、塗膜の硬度や耐擦傷性などの塗膜の強度が低下する他、低温時における塗料の保存性が低下する。
【００２０】
なお、本発明の抗菌／抗ウイルス塗料を用いて形成された塗膜の抗菌／抗ウイルス性の存在は、得られた塗膜の表面にブロモフェノールブルー（ＢＰＢ）を滴下すると、カチオン性の４級アンモニウムとカチオン性のＢＰＢとが結合して無色の状態から青色へと変色するので、確認することができる。
【００２１】
本発明の抗菌／抗ウイルス塗料においては、前記第４アンモニウム塩としては、
４，４'−（テトラメチレンジカルボニルジアミノ）ビス（１−デシルピリジニウムブロマイド）、
Ｎ，Ｎ'−ヘキサメチレンビス（４−カルバモイル−１−デシルピリジニウムブロマイド、
１，４−ビス［３，３'−（１−デシルピリジニウム）メチルオキシ］ブタンジブロマイド、
から選択された少なくとも１種のビス型構造のものが用いられる。
【００２２】
第４アンモニウム塩は、抗菌／抗ウイルス剤として、種々のものが広く市販されていおり、入手が容易であり、一応良好な抗菌／抗ウイルス性を示す塗膜が得られる。しかしながら、モノ型構造の第４アンモニウム塩は、微生物の表面疎水性に依存して様々なＭＩＣ（最小発育阻止濃度）が測定され、殺菌力に限界がある（上記非特許文献１参照）。それに対し、ビス型構造の第４アンモニウム塩は、ＭＩＣの比較で、多くの細菌に対して高い活性を示し、細菌芽胞に対して強い細胞破壊作用を有している。
【００２３】
なお、モノ型構造の第４アンモニウム塩(臭素塩)の化学構造式の例を下記化２に、ビス型構造の第４アンモニウム塩(臭素塩)の化学構造式の例を下記化３に、それぞれ示した。
【化２】
0006792896.tif 000003
【化３】
0006792896.tif 000004
【００２４】
また、本発明の抗菌／抗ウイルス塗料においては、第４アンモニウム塩はナノシリカとの複合体からなっている。
【００２５】
第４アンモニウム塩とナノシリカとの複合体は、カチオン性の第４アンモニウム塩がナノシリカの表面の水酸基と結合したものと考えられる。これにより、第４アンモニウム塩がナノシリカの表面に強固に結合した状態となるので、抗菌／抗ウイルス性の耐久持続性に優れた抗菌／抗ウイルス塗膜が得られるようになる。なお、第４アンモニウム塩単体の場合と比較すると、第４アンモニウム塩とナノシリカとの複合体の方が、抗菌／抗ウイルス性の耐久持続性だけでなく、抗菌／抗ウイルス性も良好となる。
【００２６】
係る場合の前記第４アンモニウム塩とナノシリカとの複合体の含有量は、前記第４アンモニウム塩に対して、ナノシリカが２０〜５０質量％であることが好ましい。ナノシリカの含有量が２０質量％未満では抗菌/抗ウイルス性の耐久持続性の向上効果が確認できず、５０質量％を超えると塗料安定性が低下し、沈殿や粒状異物を発生することがある。
【００２７】
さらに、係る態様の抗菌／抗ウイルス塗料においては、前記第４アンモニウム塩とナノシリカとの複合体を構成するナノシリカの平均粒径を１０〜５０ｎｍとすることが好ましい。ナノシリカの平均粒径が小さいほど得られる抗菌／抗ウイルス塗膜の透明性及び表面平滑性が良好となるが、平均粒径が１０nm未満のナノシリカは製造しがたい。また、ナノシリカの平均粒径が５０ｎｍを越えると、得られる抗菌／抗ウイルス塗膜の透明性及び表面平滑性が低下するほか、膜厚の薄い抗菌／抗ウイルス性塗膜を形成しがたくなる。
【発明の効果】
【００２８】
以上述べたように、本発明によれば、既に形成されている塗膜を含め、多くの製品素材の表面に、室温下で、透明性（表面クリアー性）を有し、清潔感を付与することができるとともに、防汚性、耐薬品性、耐擦傷性などに優れた特性をも付与することができる抗菌／抗ウイルス塗料が提供される。
【発明を実施するための形態】
【００２９】
以下、本発明に係る抗菌／抗ウイルス塗料について、各種実験例及び比較例を用いて詳細に説明する。ただし、以下に示す各種実験例は、本発明の技術思想を具体化するための例を示すものであって、本発明をこれらの実験例に示したものに特定することを意図するものではない。本発明は特許請求の範囲に含まれるその他の実施形態のものにも等しく適用し得るものである。
【００３０】
［実験例１］
湿気硬化型の１液性シリコーンアルコキシオリゴマーとしてメトキシ基を２８％含有するメチル系シリコーンアルコキシオリゴマー（ＫＲ−５００、信越化学工業(株)製）を８０質量部、アルコキシシランとしての３−グリシドキシプロピルトリメトキシシラン（ＸＩＡＭＥＴＥＲ ＯＦＳ−６０４０、ダウ・東レ(株)製）１０質量部、硬化触媒としてのジオクチルスズラウレート２質量部を、イソプロピルアルコール４０質量部及びノルマルプロピルアルコール４０質量部からなる混合溶剤に均一に撹拌・混合して塗料を調整した。
【００３１】
次に抗菌／抗ウイルス剤として、ビス型構造であるＮ，Ｎ'−ヘキサメチレンビス（４−カルバモイル−１−デシルピリジニウムブロマイド(N,N'-Hexamethylenebis(4-carbamoyl-1-decylpyridinium bromide))（ダイマー３８、イヌイ(株)製）をノルマルプロピルアルコールに溶解して、前記塗料固形分中１００質量部に対し、抗菌／抗ウイルス剤固形分３．５質量部となるように添加混合し、透明の実験例１の抗菌／抗ウイルス塗料を得た。
【００３２】
実験例１の抗菌／抗ウイルス塗料を透明ポリカーボネート板にスプレー法により３〜５μｍとなるよう塗装して、常温下で５日間放置して硬化乾燥させて実験例１の試験片を調製し、以下に示す抗菌／抗ウイルス性試験に供した。結果を纏めて表１に示した。
【００３３】
［実験例２］
湿気硬化型の１液性シリコーンアルコキシオリゴマーとしてメトキシ基を３５％含有するメチル系シリコーンアルコキシオリゴマー（ＸＲ３１−Ｂ１４１０、モメンティブパフォーマンスマテリアルズジャパン合同会社製）６５質量部、可撓性付与成分としてメトキシ基１２％のオルガノポリシロキサン（Ｘ−４０−９２４６、信越化学工業(株)製）１５質量部、アルコキシシランとして３−グリシドキシプロピルトリメトキシシラン１０質量部、硬化触媒としてジブチルスズジアセテート２質量部を、イソプロピルアルコール４５質量部及びノルマルプロピルアルコール４５質量部からなる混合溶剤に均一に撹拌・混合して塗料を調整した。
【００３４】
次に抗菌／抗ウイルス剤として、ビス型構造である１，４−ビス［３，３'−（１−デシルピリジニウム）メチルオキシ］ブタンジブロマイド〔1,4'-bis[3,3'-(1-decylpyridinium)methyloxy]butandibromide)〕（ハイジェニアＳ−１００、タマ化学工業（株）製）をノルマルプロピルアルコールに溶解し、前記塗料固形分１００質量部に対し、抗菌／抗ウイルス剤固形分４．８質量部となるように添加混合し、透明の実験例２の抗菌／抗ウイルス塗料を得た。
【００３５】
実験例２の抗菌／抗ウイルス塗料を用い、実験例１の場合と同様にして実験例２の試験片を調製し、以下に示す抗菌／抗ウイルス性試験に供した。結果を纏めて表１に示した。
【００３６】
［実験例３］
〈第４アンモニウム塩／ナノシリカ複合体の調整〉
平均粒子径１０〜１５μｍのナノシリカ液（ＩＰＡ−ＳＴ、ＳｉＯ３０％、日産化学工業（株）製）をノルマルプロピルアルコールで希釈して、シリカ固形分を２０％に調整した（ナノシリカ２０％液）。このナノシリカ２０％液を１００ｇガラスビーカーに取り、撹拌機で撹拌しながら液温をヒーターで３０〜４０℃に保持した。
【００３７】
第４アンモニウム塩として、実験例２で使用したのと同様の１，４−ビス［３，３'−（１−デシルピリジニウム）メチルオキシ］ブタンジブロマイド粉末４０ｇを６０分かけて少しずつ添加した。混合液は、無色透明から淡褐色透明の粘調な複合体溶液に変化した。これは、カチオン性の第４アンモニウム塩がナノリシカ表面の−ＯＨ基と結合したものと考えられる。
【００３８】
（抗菌／抗ウイルス塗料の調製)
実験例２で調製した塗料の塗料固形分１００質量部に対し、上述のようにして調製した第４アンモニウム塩／ナノシリカ複合体溶液を固形分７．０質量部（第４アンモニウム塩４質量部、ナノシリカ３質量部）となるように添加混合し、透明の実験例３の抗菌／抗ウイルス塗料を得た。
【００３９】
実験例３の抗菌／抗ウイルス塗料を用い、実験例１の場合と同様にして実験例３の試験片を調製し、以下に示す抗菌／抗ウイルス性試験に供した。結果を纏めて表１に示した。
【００４０】
［比較例］
実験例２の場合と同様にして調製した塗料の塗料固形分１００質量部に対し、ヨウ素系抗菌／抗ウイルス剤（ヨードプロピニルブチルカルバメート、Iodopropynylbutylcarbamate（Ｏｍａｃｉｄｅ ＩＰＢＣ１００、ロンザジャパン(株)製）をノルマルプロピルアルコールに溶解した溶液を、抗菌／抗ウイルス剤固形分３質量部となるように添加混合し、透明の比較例の抗菌／抗ウイルス塗料を得た。
【００４１】
比較例の抗菌／抗ウイルス塗料を用い、実験例１の場合と同様にして比較例の試験片を
調製し、以下に示す抗菌／抗ウイルス性試験に供した。結果を纏めて表１に示した。
【００４２】
【表１】
0006792896.tif 000005
【００４３】
なお、表１における各試験項目は以下のようにして測定されたものである。
抗菌活性値（Ｒ）：無加工試験片（薬剤無添加）の２４時間培養後の菌数の対数値（Ｕｔ）と加工試験片（抗菌剤添加）の２４時間培養後の菌数の対数値（Ａｔ）の差（Ｒ＝Ｕｔ−Ａｔ）を示す。Ｒが２以上で合格と判定される。
抗ウイルス活性値（Ｒ）：無加工試験片（薬剤無添加）の２４時間後のウイルス感染価（Ｕｔ）と加工試験片（抗菌剤添加）の２４時間後のウイルス感染価（Ａｔ）の対数値の差（Ｒ＝Ｕｔ−Ａｔ）を示す。Ｒが２以上で合格とされる。
【００４４】
表１に示した結果によれば、実験例１〜３及び比較例の試験片とも、緑膿菌及び大腸菌（Ｏ１５７）に関する抗菌活性値（Ｒ）は一応良好な結果が得られている。それに対し、Ａ型インフルエンザ及びネコカリシウイルスに関する抗ウイルス活性値（Ｒ）は、実験例１〜３の試験片では良好な結果が得られているが、比較例の試験片では合格値に達しなかった。元々比較例で用いたヨードプロピニルブチルカルバメートは、抗真菌剤および抗菌剤として広く使用されている剤であって、抗ウイルス剤としてはほとんど使用されていない剤であるので、妥当な結果であると思われる。
【００４５】
［耐湿性試験］
ここでは、抗菌／抗ウイルス試験で良好な結果が得られた実験例２及び３の試験片を用いて、抗菌／抗ウイルス性がどの程度の時間にわたって維持できるかを調べるため、耐湿試験を行った。なお、耐湿試験は、実験例２と実験例３の試験片を用い、それぞれの試験片を５０℃×９８％ＲＨの条件下に１００時間暴露を行い、上記と同様にしてネコカリシウイルスに対する抗ウイルス活性値（Ｒ）を測定した。結果を纏めて表２に示した。
【００４６】
【表２】
0006792896.tif 000006
【００４７】
表２に示した結果によれば、実験例２の試験片では暴露試験後の抗ウイルス活性値（Ｒ
）が「２」以下となっており、合格値よりも低くなっている。それに対し、実験例３の試験片では暴露試験後でも高い抗ウイルス活性値（Ｒ）を維持していた。実験例２の試験片と実験例３の試験片との構成の差異は、抗菌／抗ウイルス性塗膜中に第４アンモニウム塩／ナノシリカ複合体として添加されている抗菌／抗ウイルス剤を含まない（実験例２）か、あるいは含む（実験例３）かであるから、抗菌／抗ウイルス剤としての第４アンモニウム塩を第４アンモニウム塩／ナノシリカ複合体の形で添加する方が、第４アンモニウム塩がナノシリカに担持された形となり、持続耐久性に優れるようになることが分かる。
【００４８】
［塗膜の各種性能の測定］
実験例１〜３で調製した抗菌／抗ウイルス塗料を用い、素材としてボンデ鋼板の表面にスプレー法によってそれぞれ膜厚：４〜６μｍとなるように塗布し、常温下で５日間放置することにより硬化させて各種性能の測定用試料を得た。この測定試料を用い、目視により、硬度、付着性試験、耐衝撃性試験、耐酸試験、耐溶剤性、耐湿試験、耐汚染性試験を行った。なお、結果は、実験例１〜３で調製した抗菌／抗ウイルス塗料の何れを用いても同様の結果となったので、下記表３にはその結果のみを纏めて示した。
【００４９】
なお、硬度は、三菱鉛筆製の「ユニ」（商品名）の鉛筆硬度Ｈ及び２Ｈのものを用い、測定用試料の表面をなぞった際に傷が付くか付かないかを目視により確認した。何れの測定用試料であっても全く傷が付かないことが確認できた。
【００５０】
付着性試験は、測定用試料として、ボンデ鋼板の表面に２ｍｍ方眼の塗膜を１００個作成し、市販のセロハンテープを貼り付けた後、セロハンテープを剥離し、目視によって塗膜が剥がれなかった個数を計数した。何れの測定用試料においても全く剥がれが生じなかった。
【００５１】
耐衝撃試験は、直径２５．４ｍｍ、３００ｇの落下球を用い、ＪＩＳ Ｋ ５６００−５−３ 落球試験に準ずる方法によって、５００ｍｍの高さから測定用試料の表面に落下させた際に傷が付くか付かないかを目視により確認した。何れの測定用試料においても全く異常は生じなかった。
【００５２】
耐酸試験は、５％硫酸水溶液スポットテストとして測定用試料の表面に滴下し、２３℃×６時間経過後の表面の状態を目視により確認した。何れの測定用試料においても全く異常は生じなかった。
【００５３】
耐溶剤性試験は、溶剤としてエタノール、トルエン及びメチルエチルケトンの３種類についてそれぞれ単独で布製のラビング剤に含浸させ、測定用試料の表面を５００ｇの荷重をを印加しつつ１０往復ラビングし、表面に何等かの異常が生じるか否かを目視により確認した。何れの測定用試料においても、何れの溶剤を用いた場合でも、全く異常は生じなかった。
【００５４】
耐湿試験は、測定試料を５０℃×９８％ＲＨの条件下に１００時間暴露し、表面に何等かの異常状態が生じるか否かを目視により確認した。何れの測定用試料においても全く異常は生じなかった。
【００５５】
耐汚染性試験は、測定試料の表面に黒及び赤の油性マジックを塗布し、エタノールを含浸した布により拭き取った際に異常が生じるか否かを目視により確認した。何れの測定用試料においても全く異常は生じなかった。
【００５６】
【表３】
0006792896.tif 000007
【００５７】
以上の表３に示した結果から、本発明による抗菌／抗ウイルス塗料により得られた塗膜は、防汚性、耐薬品性、耐擦傷性などに優れた特性を有していることが確認できた。
【要約】
【課題】既に形成されている塗膜を含め、多くの製品素材の表面に、室温下で、透明性（表面クリアー性）を有し、清潔感を付与することができるとともに、防汚性、耐薬品性、耐擦傷性などに優れた特性をも付与することができる抗菌／抗ウイルス塗料を提供する。
【解決手段】本発明の抗菌／抗ウイルス塗料は、湿気硬化型の１液性シリコーンアルコキシオリゴマーをバインダーとし、抗菌／抗ウイルス性成分として第４アンモニウム塩を含む抗菌／抗ウイルス塗料であって、前記第４アンモニウム塩含有量は、前記シリコーンアルコキシオリゴマーを含む塗料固形分１００質量部に対して２〜１０質量部であることを特徴とする。
【選択図】なし